ОХЛАЖДАЮЩЕЕ ТЕКСТИЛЬНОЕ ПОЛОТНО И ИЗДЕЛИЯ ПОСТЕЛЬНЫХ ПРИНАДЛЕЖНОСТЕЙ
COOLING TEXTILE CANVAS AND BEDDING PRODUCTS

ОБЛАСТЬ ТЕХНИКИ
Настоящее изобретение, в общем, относится к охлаждающим текстильным материалам, а более конкретно - к трехслойным кругловязаным жаккардовым текстильным полотнам, изготовленным из различных нитей, для обеспечения охлаждающего действия на тело пользователя или его части, лежащего на таких текстильных материалах. В заявку включены постельные принадлежности, изготовленные из таких текстильных материалов, и способы их использования.
ПРЕДПОСЫЛКИ СОЗДАНИЯ ИЗОБРЕТЕНИЯ
Сон является очень важным процессом для людей, для их ощущения и обеспечения их наилучшего состояния, в любом аспекте их жизни. Сон является существенным путем обеспечения лучшего здоровья и достижения личных целей. Действительно, сон влияет на все аспекты от деловых качеств до твердого запоминания новой информации для повышения заработной платы. Таким образом, существенно для людей использование постельных принадлежностей, персонифицированных, как для обеспечения условий для сна определенного человека, так и типа тела, для достижения комфортного, спокойного сна.
Выбор соответствующего типа постельных принадлежностей является важным аспектом для обеспечения хорошего сна. Например, выбирая подушку, матрац, наматрацник, покрывало на матрац и т.п., которые обеспечивают ощущение прохлады, так как они поглощают тепло, выделяемое телом пользователя, можно в большой степени оказывать влияние на комфорт пользователей, во время их сна. Ощущение прохлады от таких постельных принадлежностей можно регулировать посредством выбора постельных принадлежностей, изготовленных из текстильного полотна или другого материала, который обеспечивает требуемый уровень прохлады. Охлаждающие текстильные материалы или другие материалы могут быть сформированы из таких материалов, как, например, различные пеноматериалы или гели. Однако известно, что обычные охлаждающие текстильные материалы, используемые в постельных принадлежностях, вызывают ощущение жесткости или другим образом вызывают неудобство на ощупь, что может препятствовать спокойному сну. Настоящим изобретением предложены усовершенствования этих ранее существовавших технологий.
КРАТКОЕ ОПИСАНИЕ ИЗОБРЕТЕНИЯ
В одном варианте осуществления, согласно принципам настоящего изобретения, трехслойное кругловязаное жаккардовое текстильное полотно содержит первый слой, содержащий нить, изготовленную из первого материала. Второй слой текстильного полотна содержит нить, изготовленную из второго материала. Третий слой текстильного полотна содержит нить, изготовленную из третьего материала. По меньшей мере один из материалов содержит полиэтилен со сверхвысокой молекулярной массой. Второй слой расположен между первым слоем и третьим слоем таким образом, чтобы второй слой обеспечивал упругость между первым слоем и третьим слоем. В некоторых вариантах осуществления слои могут быть изготовлены из одинаковых материалов. Например, второй слой может быть изготовлен из такого материала, как, например, полиэфирный материал, а третий слой может также быть изготовлен из такого же материала, как и второй слой. В некоторых вариантах осуществления верхний слой, например, первый слой, может быть покрыт материалом с фазовым переходом, и нижний слой, например, третий слой, может быть покрыт материалом с фазовым переходом. Предусмотрено, чтобы первый слой и/или третий слой могли быть пропитаны материалом с фазовым переходом и/или могли быть смочены материалом с фазовым переходом.
В одном варианте осуществления, согласно принципам настоящего изобретения, первый материал содержит полиэтилен со сверхвысокой молекулярной массой, а второй и третий материалы содержат полиэфирное волокно. Второй материал является обычно волокном-“наполнителем”, предназначенным для создания упругости и амортизирующего эффекта, и является более толстым волокном, чем полиэфирное волокно третьего материала, являющегося более тонким, для обеспечения возможности более плотного переплетения таким образом, чтобы более толстые волокна не проникали через нижнюю сторону. В одном варианте осуществления, согласно принципам настоящего изобретения, из первого слоя и третьего слоя образован субстрат, которым окружен второй слой, где из общего объема всех трех слоев затем определяют, что он содержит от около 10% до около 50% полиэтилена со сверхвысокой молекулярной массой и от около 50% до 90% полиэфира; где второй материал включен в эти вычисления состава этого слоя по объему, и 100% полиэфира. В одном варианте осуществления, согласно принципам настоящего изобретения, каждый материал образует слой; из первого слоя и третьего слоя образован субстрат, которым окружен второй слой; где из общего объема всех трех слоев затем определяют, что он содержит 33% полиэтилена со сверхвысокой молекулярной массой и 67% полиэфира; где второй материал включен в эти вычисления состава этого слоя по объему, и 100% полиэфира.
В одном варианте осуществления, согласно принципам настоящего изобретения, первый материал содержит полиэтилен со сверхвысокой молекулярной массой; второй материал содержит полиэфирное волокно, соединенное с впитывающим влагу полиэфирным волокном, являющимся альтернативой стандартному полиэфирному волокну, созданному с повышенными свойствами для этой цели, или обработанными для обеспечения этой функции;а третий материал содержит полиэфир.В одном варианте осуществления, согласно принципам настоящего изобретения, каждый материал образует слой; из первого слоя и третьего слоя образован субстрат, которым окружен второй слой; где из общего объема всех трех слоев затем определяют, что он содержит от около 10% до около 50% полиэтилена со сверхвысокой молекулярной массой и от около 50% до 90% полиэфира; где второй материал включен в эти вычисления состава этого слоя по объему и содержит от около 1% до около 20% впитывающего влагу полиэфирного волокна и от около 80% до около 99% стандартного полиэфирного волокна.В одном варианте осуществления, согласно принципам настоящего изобретения, из первого слоя и третьего слоя образован субстрат, которым окружен второй слой, где из общего объема всех трех слоев затем определяют, что он содержит 33% полиэтилена со сверхвысокой молекулярной массой и 67% полиэфира; где второй материал включен в эти вычисления состава этого слоя по объему и содержит 7% впитывающего влагу полиэфирного волокна и 93% полиэфирного волокна. В некоторых вариантах осуществления впитывающее влагу полиэфирное волокно с круглым поперечным сечением соединено с впитывающим влагу полиэфирным волокном с крестообразным или звездообразным поперечным сечением, содержащее впадины, каналы и/или канавки, посредством которых ускоряется транспортирование и диффузия влаги.
,
В одном варианте осуществления, согласно принципам настоящего изобретения,первый материал содержит полиэтилен со сверхвысокой молекулярной массой; второй материал содержит полиэфирное волокно и вискозу, и эти вискозные волокна содержат материал с фазовым переходомкоторый используют как альтернативу стандартных вискозных нитей, созданных с повышенными свойствами для этой цели, или обработанных для обеспечения этой функции; атретий материал содержит полиэфирное волокно. В некоторых вариантах осуществления вискозное волокно содержит поры в нем, и материал с фазовым переходом вводят в вискозное волокно, используя процесс формования из расплава при экструдировании нити. В некоторых вариантах осуществления вторым материалом является полиэфирное волокно. Предусмотрено, чтобы вискозное волокно можно было пропитывать материалом с фазовым переходом и/или можно было смачивать материалом с фазовым переходом. В некоторых вариантах осуществления, вторым материалом является полиэфирное волокно, в которое вводят материал с фазовым переходом. Предусмотрено, чтобы второй материал мог быть пропитан материалом с фазовым переходом и/или он может быть смочен материалом с фазовым переходом. В одном варианте осуществления, согласно принципам настоящего изобретения,материал с фазовым переходом может быть получен из нефтепродукта или гидратов солей, или заменителей, эквивалентных этим продуктам, которые служат выполнению функции замораживания и размораживания при предназначенной(ных) температуре(ах) и, таким образом, поглощать тепло и/или выдавать холод для создания охлаждающего эффекта. В одном варианте осуществления, согласно принципам настоящего изобретения, каждый материал образует слой; из первого слоя и третьего слоя образован субстрат, которым окружен второй слой. В одном варианте осуществления, согласно принципам настоящего изобретения, второй слой изготовлен из полиэфирного волокна и вискозы; а материал с фазовым переходом вводят в вискозную нить.Предусмотрено, чтобы второй слой мог быть пропитан материалом с фазовым переходом и/или мог быть смочен материалом с фазовым переходом. В одном варианте осуществления, согласно принципам настоящего изобретения, второй слой изготовлен из полиэфирного волокна и вискозы, и нить из вискозы покрыта материалом с фазовым переходом. В одном варианте осуществления, согласно принципам настоящего изобретения, из первого слоя и третьего слоя образован субстрат, которым окружен второй слой, где из общего объема всех трех слоев затем определяют, что он содержит от около 10% до около 50% полиэтилена со сверхвысокой молекулярной массой и от около 38% до 68% полиэфирного волокна, и от около 12% до 22% вискозы, включая материал с фазовым переходом; где второй материал включен в эти вычисления состава этого слоя по объему и содержит от около 10% до 90% полиэфирного волокна и от около 10% до 90% вискозы, при вычислении состава этого слоя по объему этого слоя. В одном варианте осуществления, согласно принципам настоящего изобретения, из первого слоя и третьего слоя образован субстрат, которым окружен второй слой; где субстрат содержит 33% полиэтилена со сверхвысокой молекулярной массой и 50% полиэфирного волокна, и 17% вискозы; второй материал включен в эти вычисления состава этого слоя по объему и содержит 50% полиэфирного волокна и 50% вискозы, включая материал с фазовым переходом, при вычислении состава этого слоя по объему этого слоя.
В одном варианте осуществления, согласно принципам настоящего изобретения,первый материал содержит полиэтилен со сверхвысокой молекулярной массой и материал с фазовым переходом; второй материал содержит полиэфирное волокно, вискозу и второй материал с фазовым переходом; атретий слой содержит полиэфирное волокно, которое может быть таким же, как во втором материале, или они могут быть различными. В некоторых вариантах осуществления материал с фазовым переходом наносят на поверхность полиэтилена со сверхвысокой молекулярной массой.В одном варианте осуществления, согласно принципам настоящего изобретения, вискозу используют в виде нити, которая содержит второй материал с фазовым переходом, который введен в вискозную нить. В некоторых вариантах осуществления материал с фазовым переходом вводят с вискозой и/или полиэфирным волокном. В одном варианте осуществления, согласно принципам настоящего изобретения, вискозу используют в виде нити, на которую нанесен второй материал с фазовым переходом. В одном варианте осуществления, согласно принципам настоящего изобретения,материал с фазовым переходом может состоять из нефтепродукта или гидратов солей, или заменителей, эквивалентных этим продуктам, которые служат выполнению функции замораживания и размораживания при предназначенной(ных) температуре(ах), и, таким образом, могут поглощать тепло и/или выдавать холод для создания охлаждающего эффекта. В одном варианте осуществления, согласно принципам настоящего изобретения,второй материал с фазовым переходом может быть получен из нефтепродукта или гидратов солей, или заменителей, эквивалентных этим продуктам. В одном варианте осуществления, согласно принципам настоящего изобретения, нить первого слоя изготовлена из полиэтилена со сверхвысокой молекулярной массой, материала с фазовым переходом, введенным в нить первого слоя.В одном варианте осуществления, согласно принципам настоящего изобретения, нить первого слоя изготовлена из полиэтилена со сверхвысокой молекулярной массой, а на нить первого слоя нанесен материал с фазовым переходом.В одном варианте осуществления, согласно принципам настоящего изобретения, из первого слоя и третьего слоя образован субстрат, которым окружен второй слой; где субстрат содержит от около 20% до около 40% полиэтилена со сверхвысокой молекулярной массой, от около 40% до около 60% материала с фазовым переходом и от около 10% до 20% полиэфира; а второй материал содержит от около 40% до около 60% вискозы и второй материал с фазовым переходом, и от около 40% до около 60% полиэфира.В одном варианте осуществления, согласно принципам настоящего изобретения, из первого слоя и третьего слоя образован субстрат, которым окружен второй слой; где субстрат содержит 33% полиэтилена со сверхвысокой молекулярной массой, 50% материала с фазовым переходом и 17% полиэфира; а второй материал содержит 50% вискозы и второй материал с фазовым переходом, и 50% полиэфирного волокна. Процентное содержание определяют в расчете на общий объем.
В одном варианте осуществления, согласно принципам настоящего изобретения,первый материал содержит полиэтилен со сверхвысокой молекулярной массой; второй материал содержит полиэфир, впитывающее влагу полиэфирное волокно, и вискозу с материалом с фазовым переходом, а третий слой содержит полиэфирное волокно. Предусмотрено чтобы вискозу можно было пропитывать материалом с фазовым переходом и/или можно было смачивать материалом с фазовым переходом. В некоторых вариантах осуществления впитывающий влагу полиэфир был высокоэффективно функционирующим полиэфиром. Его поперечное сечение отличается от регулярного полиэфирного волокна. Впитывающее влагу полиэфирное волокно имеет “крестообразную” форму с множеством впадин по его окружности. Впадины, сформированные посредством использования каналов со специально созданным поперечным сечением и расположенных друг за другом, посредством которых ускоряют процесс транспортирования и диффузии влаги. Впитывающие каналы в волокне и между волокнами нитей быстро продвигают пот к поверхности текстильного полотна, где он испаряется. Благодаря такому поперечному сечению также создается большая площадь поверхности, которая вбирает влагу и отводит ее от тела, распространяя ее наружу, для легкого испарения на наружной стороне текстильного полотна посредством капиллярного действия по более широкой площади поверхности. Впитывающее влагу полиэфирное волокно может также быть соединено с впитывающим влагу отделочным материалом на поверхности текстильного полотна или уникальной конструкции текстильного полотна для регулирования с целью достижения сбалансированной температуры для препятствования перегреву. В одном варианте осуществления, согласно принципам настоящего изобретения, вискозу используют в виде нити, которая содержит второй материал с фазовым переходом, введенный в вискозную нить. Предусмотрено, чтобы вискозу можно было пропитывать материалом с фазовым переходом и/или можно было смачивать материалом с фазовым переходом. В одном варианте осуществления, согласно принципам настоящего изобретения, вискозу используют в виде нити, на которую нанесен второй материал с фазовым переходом. В одном варианте осуществления, согласно принципам настоящего изобретения, нить первого слоя изготовлена из полиэтилена со сверхвысокой молекулярной массой, где материал с фазовым переходом введен в нить первого слоя. Предусмотрено, чтобы первый слой можно было пропитывать материалом с фазовым переходом и/или можно было смачивать материалом с фазовым переходом. В одном варианте осуществления, согласно принципам настоящего изобретения, нить первого слоя изготовлена из полиэтилена со сверхвысокой молекулярной массой, и на нить первого слоя нанесен материал с фазовым переходом. В одном варианте осуществления, согласно принципам настоящего изобретения, из первого слоя и третьего слоя образован субстрат, которым окружен второй слой, где из общего объема всех трех слоев затем определяют, что он содержит от около 10% до около 50% полиэтилена со сверхвысокой молекулярной массой, и от около 38% до 68% полиэфира, включая впитывающий влагу полиэфир; и от около 12% до 22% вискозы, включая материал с фазовым переходом; где второй материал включен в эти вычисления состава этого слоя по объему, и содержит от около 10% до 90% полиэфира, и от около 10% до 90% вискозы, при вычислении состава этого слоя по объему. Второй материал содержит от около 40% до около 60% вискозы и материал с фазовым переходом, от около 1% до около 15% впитывающего влагу полиэфира и от около 35% до около 50% полиэфира. В одном варианте осуществления, согласно принципам настоящего изобретения, из первого и третьего слоя образован субстрат, которым окружен второй слой, где из общего объема всех трех слоев затем определяют, что он содержит 33% полиэтилена со сверхвысокой молекулярной массой и 50% полиэфира, включая впитывающий влагу полиэфир, и 17% вискозы, включая материал с фазовым переходом; где второй материал включен в эти вычисления, и состоит из 50% вискозы с материалом с фазовым переходом, 7% впитывающего влагу полиэфира и 43% стандартного полиэфира, при вычислении состава этого слоя по объему.
В вариантах осуществления, рассмотренных в данном описании, где текстильное полотно содержит полиэтилен со сверхвысокой молекулярной массой и наполнитель, такой, как впитывающий влагу полиэфир и/или вискозное волокно с материалом с фазовым переходом; где материал с фазовым переходом используют для обеспечения долго действующего охлаждающего эффекта. Как только тепло передано от тела пользователя текстильному материалу, молекулы материала с фазовым переходом встречаются с полиэтиленом со сверхвысокой молекулярной массой, который действует как источник тепла. Этот теплообмен между телом пользователя и молекулами материала с фазовым переходом вызывает изменение сердцевины материала с фазовым переходом из твердого состояния в жидкое состояние, для создания ощущения прохлады. При удалении источника тепла, например, посредством удаления тела пользователя от текстильного полотна, сердцевина материала с фазовым переходом испускает накопленное латентное тепло и затвердевает. В результате этого восстанавливается охлаждающая способность молекулы. Как таковой, материал с фазовым переходом действует как механизм сохранения тепла тела, таким образом, способствуя тому, чтобы полиэтилен со сверхвысокой молекулярной массой постоянно осуществлял теплообмен. В некоторых вариантах осуществления материал с фазовым переходом обеспечен для поглощения избыточного тепла тела, обеспечивая изолирующий эффект, создаваемый посредством эмиссии тепла материалом с фазовым переходом в текстильное полотно, и для обеспечения теплорегулирующего эффекта, посредством чего сохраняется температура микроклимата вблизи постоянного значения. Предусмотрено, чтобы любой из слоев и/или любая из нитей могли быть пропитаны материалом с фазовым переходом, и/или могли быть смочены материалом с фазовым переходом.
В одном варианте осуществления, согласно принципам настоящего изобретения, изделие из постельных принадлежностей содержит первую и вторую панели, где между внутренними поверхностями панелей определена полость; и в полости расположен наполнитель, где по меньшей мере одна из панелей изготовлена из одного или более текстильных материалов, рассмотренных в данном описании. В одном варианте осуществления, согласно принципам настоящего изобретения, изделие из постельных принадлежностей выбрано из группы, состоящей из: покрывала на матрацы, матрацев, подушек, простыней и одеял. В одном варианте осуществления, согласно принципам настоящего изобретения, изделие из постельных принадлежностей содержит вставку, расположенную между первой панелью и второй панелью таким образом, чтобы первая панель была отдалена от второй панели посредством вставки.
КРАТКОЕ ОПИСАНИЕ ЧЕРТЕЖЕЙ
Настоящее изобретение станет более понятным после ознакомления со специальным описанием, сопровождающим следующие чертежи, на которых изображено:
на фиг.1 - вид сверху одного варианта осуществления текстильного полотна согласно принципам настоящего изобретения;
на фиг.2 - подробный вид в увеличенном масштабе текстильного полотна, показанного на фиг.1;
на фиг.3 - схематический вид поперечного сечения текстильного полотна, показанного на фиг.1;
на фиг.4 - вид в перспективе одного варианта осуществления нити, использованной в текстильном полотне, показанном на фиг.1;
на фиг.5 - подробный вид в увеличенном масштабе нити, показанной на фиг.4;
на фиг.6 - вид в перспективе покрывала на матрац, где по меньшей мере один компонент покрывала на матрац содержит текстильное полотно, показанное на фиг.1;
на фиг.7 - вид в перспективе подушки, где по меньшей мере один компонент подушки содержит текстильное полотно, показанное на фиг.1;
на фиг.8 - схематический вид поперечного сечения матраца, где по меньшей мере один компонент матраца содержит текстильное полотно, показанный на фиг.1; и
на фиг.9 - поперечное сечение одеяла, где по меньшей мере один компонент одеяла содержит текстильное полотно, показанное на фиг.1.
ПОДРОБНОЕ ОПИСАНИЕ
Представленные в качестве примеров варианты осуществления текстильных материалов рассмотрены с учетом использования трехслойных кругловязаных жаккардовых текстильных полотен, обладающих охлаждающим эффектом при использовании в постельных принадлежностях, например: подушки, матрацы, наматрацники, покрывала на матрацы, одеяла и т.п. Настоящее изобретение может быть более четко понято после ознакомления со следующим подробным описанием изобретения. Должно быть понятно, что настоящее изобретение не ограничено специальными устройствами, способами, условиями или параметрами, раскрытыми и/или показанными в данном описании, и что терминология, использованная в данном описании, предназначена для описания конкретных вариантов осуществления посредством примеров только и не предназначена для ограничения объема заявленного изобретения.
Также, как употребляются в описании и в прилагаемой формуле изобретения, формы в единственном числе содержат формы в множественном числе, и ссылки на конкретное цифровое значение содержат по меньшей мере это конкретное значение, если в контексте четко не сказано иное. Диапазоны могут быть выражены в данном описании словами “от около” или “приблизительно” от одного конкретного значения и/или “до около” или “приблизительно” до другого конкретного значения. При таком выражении диапазона другой вариант осуществления содержит от одного конкретного значения и/или до другого конкретного значения. Аналогичным образом, при значениях, выраженных как приближенные, посредством использования предыдущего понятия “около,” будет понято, что конкретное значение образует другой вариант осуществления. Также понято, что все пространственные ссылки, такие, как, например: горизонтальный, вертикальный, верх, верхний, нижний, низ, левый и правый, предназначены только для иллюстрации, и их можно варьировать в объеме изобретения. Например, ссылки “верхний” и “нижний” являются относительными и используются только в контексте по отношению друг к другу, и не обязательно “более высокий” и “более низкий”.
Следующее рассуждение содержит описание трехслойного кругловязаного жаккардового текстильного полотна 10, обеспечивающего охлаждающий эффект при использовании в качестве постельной принадлежности. Раскрыты также альтернативные варианты осуществления. Подробные ссылки далее сделаны на представленные в качестве примеров варианты осуществления настоящего изобретения.
Компоненты текстильного полотна 10 могут быть изготовлены из материалов, содержащих полимеры и/или композиты, в зависимости от конкретного применения. Например, текстильное полотно 10 может быть изготовлен из таких материалов, как: ткани или текстильные материалы, нити, волокна, бумага или картон, материалы на основе целлюлозы, биоразлагаемые материалы, пластики и другие полимеры, полутвердые и твердые материалы. Текстильное полотно 10 может также быть изготовлено из гетерогенного материала, такого, как сочетание двух или более раскрытых выше материалов. Полотно 10 и/или его компоненты могут быть связаны, сотканы, экструдированы, сформованы, сформованы литьем под давлением, отлиты, изготовлены прессованием и/или изготовлены путем машинной обработки.
Полотно 10 является трехслойным кругловязаным жаккардовым текстильным полотном, как рассмотрено в данном описании. В некоторых вариантах осуществления процесс изготовления кругловязаного материала содержит вязание по кругу нити или другого материала с образованием текстильного полотна, например, текстильное полотно 10. Вязание по кругу может включать формирование вязальных игл в систему для вязания по кругу. С помощью вязальных игл изготавливают кругловязаный текстильное полотно, который имеет трубчатую форму с центром цилиндра. Кругловязаный текстильное полотно затем разрезают для изготовления текстильного полотна 10 таким образом, чтобы текстильное полотно 10 имел квадратную или прямоугольную форму. Этим обеспечивают возможность формирования текстильного полотна 10 из одного непрерывного куска выработанного текстильного полотна, изготовленного с использованием процесса вязания по кругу. Как таковой, текстильное полотно 10 может проходить от первой боковой поверхности ко второй боковой поверхности без содержания каких-либо швов между первой боковой поверхностью и второй боковой поверхностью. Текстильное полотно 10 может также проходить от верхней поверхности к нижней поверхности без содержания каких-либо швов между верхней поверхностью и нижней поверхностью.
В некоторых вариантах осуществления текстильное полотно 10 подвергают отделочным процессам обработки, например, крашению, усаживанию и/или скатыванию (упаковке) после процесса изготовления кругловязаного материала, раскрытого в данном описании. В некоторых вариантах осуществления текстильное полотно 10 подвергают отделочным процессам обработки, например, крашению, усаживанию и/или скатыванию (упаковке) до процесса изготовления кругловязаного материала, раскрытого в данном описании. В некоторых вариантах осуществления текстильное полотно 10 подвергают отделочным процессам обработки, например, крашению, усаживанию и/или скатыванию (упаковке) во время процесса изготовления кругловязаного материала, раскрытого в данном описании. В некоторых вариантах осуществления текстильное полотно 10 подвергают отделочным процессам обработки на стадии обработки нитей, а также, например, при крашении текстильного полотна 10. В некоторых вариантах осуществления тепловое усаживание осуществляют при температуре около 120°C при скорости около 10 ярд/мин (9,144 м/мин). В некоторых вариантах осуществления текстильное полотно 10 промывают до, во время или после процесса изготовления кругловязаного материала, раскрытого в данном описании. В некоторых вариантах осуществления текстильное полотно 10 промывают при уровне pH от около 2,0 до около 9,0. В некоторых вариантах осуществления промывка при уровне pH от около 2,0 до около 9,0 является предварительной обработкой, где pH уровни являются кислотными или слабо кислотными для здоровья и для обеспечения комфортных условий для кожи. В некоторых вариантах осуществления текстильное полотно 10 промывают при уровне pH от около 4,0 до около 7,0. В некоторых вариантах осуществления текстильное полотно 10 обрабатывают смешивающим агентом до, во время или после процесса изготовления кругловязаного материала раскрытого в данном описании. В некоторых вариантах осуществления смешивающий агент является разглаживающим агентом. В некоторых вариантах осуществления смешивающий агент содержит диметилтерефталат, этиленгликоль и/или полиэтиленгликоль. В некоторых вариантах осуществления смешивающий агент вводят в количестве от около 1% до около 10%. В некоторых вариантах осуществления смешивающий агент вводят в количестве от около 4% до около 6%. В некоторых вариантах осуществления смешивающий агент вводят в количестве около 5%. В некоторых вариантах осуществления смешивающий агент вводят в количестве, большем, чем около 10%.
При использовании в данном описании полиэтилен со сверхвысокой молекулярной массой содержит материал, который является разновидностью термопластичного полиэтилена. Полиэтилен со сверхвысокой молекулярной массой может также быть определен как высокомодульный полиэтилен или высокоактивный полиэтилен. Полиэтилен со сверхвысокой молекулярной массой содержит весьма длинные цепочки. Полиэтилен со сверхвысокой молекулярной массой является типом полиолефина, обладающего температур плавления от около 130°C до около 136°C (от около 266°F до около 277°F). Полиэтилен со сверхвысокой молекулярной массой обладает очень высокой теплопроводностью, благодаря чему появляется ощущение прохлады на ощупь. Полиэтилен со сверхвысокой молекулярной массой обеспечивает теплопроводность и отводит тепло от тела пользователя. Тепло проходит от источника к объекту с более низкой температурой, например, от более теплого или более горячего тела к холодному или более холодному телу. При использовании постельных принадлежностей, более горячим телом является тело человека, а более холодным телом является текстильное полотно постельной принадлежности, изготовленной из текстильного полотна, содержащего полиэтилен со сверхвысокой молекулярной массой. Полиэтилен со сверхвысокой молекулярной массой обладает очень высокой скоростью теплопроводности, благодаря чему создается температурный дифференциал/градиент между телом человека и поверхностью текстильного полотна, таким образом, обеспечивая возможность рассеивания тепла от тела человека к текстильному материалу. Со временем разница температур уменьшается и достигается тепловое равновесие, что способствует достижению спокойного сна пользователя с долго длящимся охлаждением.
При использовании в данном описании полиэфир содержит полиэфирное волокно, полученное из терефталевой кислоты. Полиэфир является техногенным, тонким, регулярным и прозрачным филаментарным или штапельным волокном. Его формуют в волокно посредством экструдирования нагретого полимера через фильеру. В результате этого получается волокно, имеющее поперечное сечение, подобное форме отверстия фильеры. Регулярное полиэфирное волокно отличается от впитывающего влагу полиэфирного волокна, основанного на поперечном сечении волокна. Поперечное сечение регулярного полиэфирного волокна имеет круглый, стержнеобразный внешний вид с одинаковым диаметром, тогда как поперечное сечение впитывающего влагу полиэфирного волокна содержит впадины/канавки и имеет, например, звездообразную форму.
При использовании в данном описании впитывающее влагу полиэфирное волокно является функциональным полиэфирным волокном с особым поперечным сечением, где полимер экструдируют через отверстие с впадинами вокруг четырех краев, посредством которых ускоряют влагопоглощение и рассеивание. Посредством впадин обеспечивают пространства между частями полимера, в результате чего создаются каналы для быстрого впитывания влаги. В сравнении с регулярным полиэфиром, найлоном и хлопком, посредством поперечного сечения впитывающего влагу полиэфира обеспечивается более высокое вертикальное впитывание влаги и рассеивание. Впитывающий влагу полиэфир может включать нити с линейной плотностью 50, 75, 100, 150 и 200 денье (1 денье = 1,11 дтекс).
При использовании в данном описании вискоза содержит полусинтетические волокна, получаемые посредством обработки целлюлозы раствором каустической соды и сероуглерод. Ее используют в производстве регенерированных целлюлозных волокон, листов или труб, например, вискозы или целлофана.
При использовании в данном описании, материал с фазовым переходом содержит реактивно-способные микрокапсулированные материалы, обладающие способностью изменения их физического состояния (фазы) из “твердого состояния в жидкое состояние” и из “жидкого состояния в твердое состояние”, в определенном температурном диапазоне, в ответ на различия окружающей температуры. Материалы с фазовым переходом поглощают тепло при повышении температуры, сохраняют эту энергию временно и испускают энергию в виде тепла при понижении температуры.
В одном варианте осуществления, показанном на фиг.1-3, текстильное полотно 10 содержит слой 12, содержащий нити 14, изготовленные из первого материала; слой 16, содержащий нити 18, изготовленные из второго материала; и слой 20, содержащий нити 22, изготовленные из третьего материала. По меньшей мере один из первого, второго и третьего материалов содержит полиэтилен со сверхвысокой молекулярной массой. Слой 16 расположен между слоем 12 и слоем 20 таким образом, чтобы посредством слоя 16 обеспечивалось упругое перемещение между слоем 12 и слоем 20. В некоторых вариантах осуществления слой 16 содержит толстые нити с высокой линейной плотностью нити, например: 600D, 900D, 1200D, 1500D, 2400D или выше (D - денье). Посредством использования таких толстых нитей способствуют обеспечению упругости. Посредством использования слоя 16 также обеспечивают упругость или подвижность, так как нити этого слоя 16 изготовлены из не связанных с помощью игл нитей с образованием рисунка. Вместо этого нити подают между слоями 12, 14 и удерживают посредством слоев 12 и 14. В некоторых вариантах осуществления слой 16 связан и/или соткан со слоем 12 и слоем 20 таким образом, чтобы нити 18 были переплетены с нитями 14 и нитями 22, как показано на фиг.2. В некоторых вариантах осуществления слой 16 расположен между слоем 12 и слоем 20 таким образом, чтобы наружная поверхность 16a слоя 16 была сопряжена с внутренней поверхностью 12a слоя 12, а наружная поверхность 16b слоя 16 сопряжена с внутренней поверхностью 20a слоя 20, как показано на фиг.3. Поверхностные нити (например, нити, из которых сформирован слой 12) оставляют на их месте, а нижние нити (например, нити, из которых сформирован слой 14) подводят к слою 12 и возвращают обратно для образования поверхностных рисунков и оставляют стежки позади с образованием рисунка. Нити наполнителя (например, нити, из которых сформирован слой 16) просто подают между слоями 12, 14, в то время, как нижние нити подают вперед и назад для создания рисунка на верху для удерживания двух слоев вместе. Благодаря этому процессу образования рисунка с использованием нижних нитей способствуют тому, чтобы нити наполнителя оставались на месте. В некоторых вариантах осуществления нити наполнителя оттягивают к поверхности, а также для образования части рисунка. В некоторых вариантах осуществления поверхностные нити не отводят вниз.
В одном варианте осуществления, согласно принципам настоящего изобретения, первый материал содержит полиэтилен со сверхвысокой молекулярной массой, а второй и третий материалы содержат полиэфир. В одном варианте осуществления, согласно принципам настоящего изобретения, из слоя 12 и слоя 20 образован субстрат, которым окружают слой 16; где субстрат содержит от около 10% до около 50% полиэтилена со сверхвысокой молекулярной массой и от около 50% до 90% полиэфира; а второй материал состоит из 100% полиэфира. В одном варианте осуществления, согласно принципам настоящего изобретения, из слоя 12 и слоя 20 образован субстрат, которым окружают слой 16; где субстрат содержит 33% полиэтилена со сверхвысокой молекулярной массой и 67% полиэфира; а второй материал состоит из 100% полиэфира.
;
В одном варианте осуществления, согласно принципам настоящего изобретения, первый материал содержит полиэтилен со сверхвысокой молекулярной массой; второй материал содержит полиэфир и впитывающий влагу полиэфира слой 20 содержит полиэфир.В одном варианте осуществления, согласно принципам настоящего изобретения, из слоя 12 и слоя 20 образован субстрат, которым окружают слой 16; где субстрат содержит от около 10% до около 50% полиэтилена со сверхвысокой молекулярной массой и от около 50% до 90% полиэфира; а втор материал содержит от около 1% до около 20% впитывающего влагу полиэфира и от около 80% до около 99% полиэфира.В одном варианте осуществления, согласно принципам настоящего изобретения, из слоя 12 и слоя 20 образован субстрат, которым окружают слой 16; где субстрат содержит 33% полиэтилена со сверхвысокой молекулярной массой и 67% полиэфира; а втор материал содержит 7% впитывающего влагу полиэфира и 93% полиэфира.
В одном варианте осуществления, согласно принципам настоящего изобретения,первый материал содержит полиэтилен со сверхвысокой молекулярной массой и материал с фазовым переходом; второй материал содержит полиэфир; ислой 20 содержит полиэфир.В одном варианте осуществления, согласно принципам настоящего изобретения,материал с фазовым переходом содержитполимер с фазовым переходом. Предусмотрено, чтобы полиэтилен со сверхвысокой молекулярной массой мог быть пропитан материалом с фазовым переходом и/или мог быть смочен материалом с фазовым переходом. В некоторых вариантах осуществления материал с фазовым переходом может быть получен из нефтепродукта или гидратов солей, или заменителя, эквивалентного этим продуктам, который служит функции замораживания и размораживанивания при предназначенной(ных) температуре(ах), и, таким образом, поглощает тепло и/или выделяет холод для создания охлаждающего эффекта.В одном варианте осуществления, согласно принципам настоящего изобретения, нить 14 слоя 12 изготовлена из полиэтилена со сверхвысокой молекулярной массой, и материал с фазовым переходом введен в нить 14 слоя 12.Как показано на фиг.4 и 5, где материал с фазовым переходом может содержать множество волокон, которые заделаны в волокна полиэтилена со сверхвысокой молекулярной массой для образования нити 14. В некоторых вариантах осуществления волокна материала с фазовым переходом и волокна полиэтилена со сверхвысокой молекулярной массой могут быть скручены и/или спирально свиты друг с другом для образования нити 14 таким образом, чтобы волокна материала с фазовым переходом и волокна полиэтилена со сверхвысокой молекулярной массой образовывали поверхность нити 14. В одном варианте осуществления, согласно принципам настоящего изобретения, нить 14 слоя 12 изготовлена из полиэтилена со сверхвысокой молекулярной массой и на нить 14 слоя 12 нанесен материал с фазовым переходом. В некоторых вариантах осуществления покрытие, которое содержит материал с фазовым переходом, также содержит соединяющее вещество, например, клей или другое связующее. Связующее смешано с материалом с фазовым переходом, и этим способствуют тому, чтобы материал с фазовым переходом приклеивался к поверхности текстильного полотна. В некоторых вариантах осуществления материал с фазовым переходом вводят в текстильное полотно, используя способ печати, например, трафаретную печать или ротационную печать.В некоторых вариантах осуществления покрытием, которое содержит материал с фазовым переходом, полностью покрывают нить 14. В некоторых вариантах осуществления покрытием, которое содержит материал с фазовым переходом, покрывают только часть нити 14, которой определена внутренняя поверхность 12a слоя 12. В некоторых вариантах осуществления материал с фазовым переходом содержит микрокапсулы, постоянно закрепленные в нити 14 посредством, например, введения микрокапсул в процесс мокрого прядения для производства полимера. В некоторых вариантах осуществления нить 14 содержит полые волокна с материалом с фазовым переходом внутри полых волокон.Предусмотрено, чтобы нить 14 могла быть пропитана материалом с фазовым переходом и/или могла быть смочена материалом с фазовым переходом. В одном варианте осуществления, согласно принципам настоящего изобретения, из слоя 12 и слоя 20 образован субстрат, которым окружают слой 16; где субстрат содержит от около 20% до около 40% полиэтилена со сверхвысокой молекулярной массой, от около 40% до около 60% материала с фазовым переходом и от около 10% до 20% полиэфира; авторой материал содержит 100% полиэфира.В одном варианте осуществления, согласно принципам настоящего изобретения, из слоя 12 и слоя 20 образован субстрат, которым окружают слой 16, где субстрат содержит 33% полиэтилена со сверхвысокой молекулярной массой, 50% материала с фазовым переходом и 17% полиэфира; авторой материал содержит 100% полиэфира.
В одном варианте осуществления, согласно принципам настоящего изобретения,первый материал содержит полиэтилен со сверхвысокой молекулярной массой и материал с фазовым переходом; второй материал содержит полиэфир, вискозу и второй материал с фазовым переходом; аслой 20 содержит полиэфир.В одном варианте осуществления, согласно принципам настоящего изобретения, из вискозы сформирована нить, содержащая второй материал с фазовым переходом, введенный в вискозную нить. В некоторых вариантах осуществления второй материал с фазовым переходом может содержать множество волокон, введенных в волокна вискозы для образования нити 18 подобным способом, согласно которому волокна материала с фазовым переходом вводят в волокна полиэтилена со сверхвысокой молекулярной массой, как рассмотрено выше и показано на фиг.4 и 5. В некоторых вариантах осуществления волокна второго материала с фазовым переходом и волокна из вискозы могут быть скручены и/или спирально свиты друг с другом для образования нити 18 таким образом, чтобы волокна второго материала с фазовым переходом и волокна вискозы образовали наружную поверхность нити 18. В одном варианте осуществления, согласно принципам настоящего изобретения, из вискозы сформирована нить, на которую нанесен второй материал с фазовым переходом. В некоторых вариантах осуществления второй материал с фазовым переходом содержит молекулы, нанесенные на вискозные волокна во время процесса формования из расплава, где материал с фазовым переходом смешен с раствором вискозного полимера. Раствор отверждают посредством охлаждения после экструдирования с материалом с фазовым переходом из фильеры. В некоторых вариантах осуществления покрытием, включающим второй материал с фазовым переходом, полностью покрыта нить 18. В некоторых вариантах осуществления покрытием, включающим второй материал с фазовым переходом, покрыта только часть нити 18. В некоторых вариантах осуществления второй материал с фазовым переходом содержит микрокапсулы, постоянно закрепленные в нити 18 посредством, например, введения микрокапсул в процессе мокрого прядения при изготовлении полимера. В некоторых вариантах осуществления нить 18 содержит полые волокна со вторым материалом с фазовым переходом внутри полых волокон.В одном варианте осуществления, согласно принципам настоящего изобретения, нить 14 слоя 12 изготовлена из полиэтилена со сверхвысокой молекулярной массой, и материал с фазовым переходом введен в нить 14 слоя 12.Как показано на фиг.4 и 5, материал с фазовым переходом может содержать множество волокон, введенных в волокна полиэтилена со сверхвысокой молекулярной массой для образования нити 14. В некоторых вариантах осуществления волокна материала с фазовым переходом и волокна полиэтилена со сверхвысокой молекулярной массой могут быть скручены и/или спирально свиты друг с другом для образования нити 14 таким образом, чтобы волокна материала с фазовым переходом и волокна полиэтилена со сверхвысокой молекулярной массой образовали наружную поверхность нити 14. В одном варианте осуществления, согласно принципам настоящего изобретения, нить 14 слоя 12 изготовлена из полиэтилена со сверхвысокой молекулярной массой и на нить 14 слоя 12 нанесен материал с фазовым переходом.В некоторых вариантах осуществления покрытием, включающим материал с фазовым переходом, полностью покрыта нить 14. В некоторых вариантах осуществления покрытием, включающим материал с фазовым переходом, покрыта только часть нити 14, которой определена внутренняя поверхность 12a слоя 12. В некоторых вариантах осуществления материал с фазовым переходом содержит микрокапсулы, постоянно закрепленные в нити 14 посредством, например, введения микрокапсул в процессе мокрого прядения при изготовлении полимера. В некоторых вариантах осуществления нить 14 содержит полые волокна с материалом с фазовым переходом внутри полых волокон.Предусмотрено, чтобы нить 14 можно было пропитывать материалом с фазовым переходом и/или можно было смачивать материалом с фазовым переходом. В одном варианте осуществления, согласно принципам настоящего изобретения, из слоя 12 и слоя 20 образован субстрат, которым окружают слой 16; где субстрат содержит от около 20% до около 40% полиэтилена со сверхвысокой молекулярной массой, от около 40% до около 60% материала с фазовым переходом и от около 10% до 20% полиэфира; а второй материал содержит от около 40% до около 60% вискозы и второй материал с фазовым переходом, и от около 40% до около 60% полиэфира.В одном варианте осуществления, согласно принципам настоящего изобретения, из слоя 12 и слоя 20 образован субстрат, которым окружают слой 16; где субстрат содержит 33% полиэтилена со сверхвысокой молекулярной массой, 50% материала с фазовым переходом и 17% полиэфира; а второй материал содержит 50% вискозы и второй материал с фазовым переходом, и 50% полиэфира.
В одном варианте осуществления, согласно принципам настоящего изобретения,первый материал содержит полиэтилен со сверхвысокой молекулярной массой и материал с фазовым переходом; второй материал содержит полиэфир, впитывающий влагу полиэфир, вискозу и второй материал с фазовым переходом; а слой 20 содержит полиэфир.В одном варианте осуществления, согласно принципам настоящего изобретения, из вискозы сформирована нить, содержащая второй материал с фазовым переходом, введенный в вискозную нить. В некоторых вариантах осуществления втор материал с фазовым переходом может содержать множество волокон, введенных в волокна из вискозы для образования нити 18, подобно способу, согласно которому волокна материала с фазовым переходом вводят в волокна полиэтилена со сверхвысокой молекулярной массой, как рассмотрено выше и показано на фиг.4 и 5. В некоторых вариантах осуществления волокна второго материала с фазовым переходом и волокна из вискозы могут быть скручены и/или спирально свиты друг с другом для образования нити 18 таким образом, чтобы волокна второго материала с фазовым переходом и волокна из вискозы образовывали наружную поверхность нити 18. В одном варианте осуществления, согласно принципам настоящего изобретения, из вискозы сформирована нить, на которую нанесен второй материал с фазовым переходом. В некоторых вариантах осуществления покрытием, включающим второй материал с фазовым переходом, полностью покрыта нить 18. В некоторых вариантах осуществления покрытием, включающим второй материал с фазовым переходом, покрыта только часть нити 18. В некоторых вариантах осуществления второй материал с фазовым переходом содержит микрокапсулы, постоянно закрепленные в нити 18 посредством, например, введения микрокапсул в процессе мокрого прядения при изготовлении полимера. В некоторых вариантах осуществления нить 18 содержит полые волокна со вторым материалом с фазовым переходом внутри полых волокон.В одном варианте осуществления, согласно принципам настоящего изобретения, нить 14 слоя 12 изготовлена из полиэтилена со сверхвысокой молекулярной массой, и материал с фазовым переходом введен в нить 14 слоя 12. Как показано на фиг.4 и 5, материал с фазовым переходом может содержать множество волокон, введенных в волокна полиэтилена со сверхвысокой молекулярной массой для образования нити 14. В некоторых вариантах осуществления волокна материала с фазовым переходом и волокна полиэтилена со сверхвысокой молекулярной массой могут быть скручены и/или спирально свиты друг с другом для образования нити 14 таким образом, чтобы волокна материала с фазовым переходом и волокна полиэтилена со сверхвысокой молекулярной массой образовывали наружную поверхность нити 14. В одном варианте осуществления, согласно принципам настоящего изобретения, нить первого слоя изготовлена из полиэтилена со сверхвысокой молекулярной массой, и на нить первого слоя нанесен материал с фазовым переходом. В некоторых вариантах осуществления покрытием, включающим материал с фазовым переходом, полностью покрыта нить 14. В некоторых вариантах осуществления покрытием, включающим материал с фазовым переходом, покрыта только часть нити 14, которой определена внутренняя поверхность 12a слоя 12. В некоторых вариантах осуществления материал с фазовым переходом содержит микрокапсулы, постоянно закрепленные в нити 14 посредством, например, введения микрокапсул в процесс мокрого прядения при изготовлении полимера. В некоторых вариантах осуществления нить 14 содержит полые волокна с материалом с фазовым переходом внутри полых волокон.Предусмотрено, чтобы нить 14 и/или нить 18 можно было пропитывать материалом с фазовым переходом и/или можно было смачивать материалом с фазовым переходом. В одном варианте осуществления, согласно принципам настоящего изобретения, из слоя 12 и слоя 20 образован субстрат, которым окружают слой 16; где субстрат содержит от около 20% до около 40% полиэтилена со сверхвысокой молекулярной массой, от около 40% до около 60% материала с фазовым переходом и от около 10% до 20% полиэфира; а второй материал содержит от около 40% до около 60% вискозы и второй материал с фазовым переходом, от около 1% до около 15% впитывающего влагу полиэфира и от около 35% до около 50% полиэфира. В одном варианте осуществления, согласно принципам настоящего изобретения, из слоя 12 и слоя 20 образован субстрат, которым окружают слой 16; где субстрат содержит 33% полиэтилена со сверхвысокой молекулярной массой, 50% материала с фазовым переходом и 17% полиэфира; а второй материал содержит 50% вискозы и второй материал с фазовым переходом, 7% впитывающего влагу полиэфира и 43% полиэфира.
В некоторых вариантах осуществления текстильное полотно 10 может быть использован для изготовления всей или части различных постельных принадлежностей. Например, в одном варианте осуществления текстильное полотно 10 использован для изготовления всего или части покрывала 24 на матрац. В одном варианте осуществления, показанном на фиг.6, покрывало 24 на матрац содержит противоположные первую и вторую панели 24a, 24b и вставку 24c, которой по периметру окаймлены и соединены первая и вторая панели 24a, 24b. В некоторых вариантах осуществления по меньшей мере одна из панелей 24a, 24b, изготовленная из текстильного полотна и вставки 24c, сформирована в виде открытой ячейки. В некоторых вариантах осуществления панель 24a, панель 24b и/или вставка 24c изготовлена(ны) из текстильного полотна 10. Первой и второй панели 24a, 24b приданы такие размеры, и они сформированы таким образом, чтобы они покрывали весь матрац или часть матраца. Вставка 24c имеет общую длину, равную длине периферии первой и второй панелей 24a, 24b. Вставка 24c пропущена вдоль всей периферии каждой из первой и второй панелей 24a, 24b. Внутренними поверхностями панели 24a, панели 24b и вставки 24c определена полость. В некоторых вариантах осуществления в полости может быть расположен наполнитель. Вставка 24c предпочтительно, в общем, является плоской. Кроме того, предпочтительно, чтобы вставка 24c имела достаточную ширину для отделения первой панели 24a от второй панели 24b таким образом, чтобы был определен канал для потока воздуха через нее. Этим обеспечивается возможность определения длины ленты в конструкции открытой ячейки вокруг покрывала 24 на матрац между первой и второй панелями 24a, 24b. Посредством использования давления и/или тепла, приложенных к одной или обеим (первой и второй) панелям 24a, 24b, с помощью вставки 24c обеспечивают вентиляцию через нее внутреннего пространства покрывала 24 на матрац. Посредством вентиляции можно повысить комфорт пользователя. Посредством первой и второй панелей 24a, 24b предпочтительно определено каждое, в общем, прямоугольное занимаемое пространство, общее со вставкой 24c, где вставка 24c выполнена в виде четырех смежных частей, содержащих две более длинные продольные части, соединенные двумя более короткими концевыми частями. Предусмотрено, чтобы наполнитель, расположенный в полости, определенной панелью 24a, панелью 24b и вставкой 24c, мог функционировать с первой и второй панелями 24a, 24b и/или вставкой 24c для обеспечения воздухопроницаемости покрывала 24 на матрац для обеспечения возможности проникновения воздуха внутрь и наружу из покрывала 24 на матрац. Например, воздух может выходить из покрывала 24 на матрац через вставку 24c при расположении тела пользователя на панели 24a или панели 24b. Воздух может заходить в покрывало 24 на матрац через вставку 24c при удалении тела пользователя с панели 24a или панели 24b. Дополнительно предусмотрено, чтобы воздух мог проходить внутрь и наружу из покрывала 24 на матрац при изменении давления телом пользователя на покрывало 24 на матрац. В некоторых вариантах осуществления панели 24a, 24b и/или вставка 24c могут быть изготовлены из текстильного полотна 10, где слой 12 содержит полиэтилен. Слой 16 содержит материал с фазовым переходом, например, нить, изготовленную из материала с фазовым переходом, и/или нить, на которую нанесен, которая пропитана и/или которая смочена материалом с фазовым переходом. Слой 20 содержит полиэтилен. В некоторых вариантах осуществления на наружной поверхности слоя 20 может быть расположена мембрана.
В одном варианте осуществления, показанном на фиг.7, текстильное полотно 10 использован для образования всей или части подушки 26. В одном варианте осуществления подушка 26 содержит противоположные первую и вторую панели 26a, 26b и вставку 26c, которой по периметру окаймлена подушка и соединены первая и вторая панели 26a, 26b. В некоторых вариантах осуществления по меньшей мере одна из панелей 26a, 26b изготовлена из текстильного полотна, а вставка 26c сформирована в виде конструкции с открытой ячейкой. В некоторых вариантах осуществления панель 26a, панель 26b и/или вставка 26c изготовлена(ны) из текстильного полотна 10. Первой и второй панели 26a, 26b приданы такие размеры и форма, чтобы подушка поддерживала голову пользователя. Вставка 26c имеет общую длину, равную длине периферии первой и второй панелей 26a, 26b. Вставка 26c проходит постоянно вокруг всей периферии каждой из первой и второй панелей 26a, 26b. Внутренними поверхностями панели 26a, панели 26b и вставки 26c определена полость. В некоторых вариантах осуществления в полости может быть расположен наполнитель. Вставка 26c предпочтительно является, в общем, плоской. Кроме того, предпочтительно, чтобы вставка 26c имела достаточную ширину для отделения первой панели 26a от второй панели 26b таким образом, чтобы был определен канал для прохода потока воздуха через нее. Этим обеспечивается возможность определения длины ленты в конструкции открытой ячейки вокруг подушки 26 между первой и второй панелями 26a, 26b. Посредством использования давления и/или тепла, приложенных к одной или обеим (первой и второй) панелям 26a, 26b, вставке 26c, обеспечивают вентиляцию через нее внутреннего пространства подушки 26. Посредством вентиляции можно повысить комфорт пользователя. С помощью первой и второй панелей 26a, 26b предпочтительно определено каждой, в общем, прямоугольное занимаемое пространство, общее со вставкой 26c, где вставка 26c выполнена в виде четырех смежных частей, содержащих две более длинные продольные части, соединенные посредством двух более коротких концевых частей. Предусмотрено, чтобы наполнитель был расположен в полости, определенной посредством панели 26a, панели 26b и вставки 26c и мог функционировать с первой и второй панелями 26a, 26b, и/или вставкой 26c для обеспечения воздухопроницаемости подушки 26 для обеспечения возможности проникновения воздуха внутрь и наружу из подушки 26. Например, воздух может выходить из подушки 26 через вставку 26c при расположении головы пользователя на панели 26a или панели 26b. Воздух может заходить в подушку 26 через вставку 26c при удалении тела пользователя с панели 26a или панели 26b. Дополнительно предусмотрено, чтобы воздух мог проходить внутрь и наружу из подушки 26 при изменении давления головы пользователя на подушку 26.
В некоторых вариантах осуществления панель 26a, панель 26b и/или вставка 26c могут быть изготовлены из текстильного полотна 10, где слой 12 содержит материал vertex и/или полиэтилен. Слой 16 содержит материал с фазовым переходом, например, волокно, изготовленное из материала с фазовым переходом и/или волокно, на которое нанесен и/или которое пропитано, и/или смочено материалом с фазовым переходом. Слой 20 содержит полиэфир. В некоторых вариантах осуществления на наружной поверхности слоя 20 может быть расположена мембрана.
В некоторых вариантах осуществления панель 26a, панель 26b и/или вставка 26c могут быть изготовлены из текстильного полотна 10, где слой 12 содержит полиэтилентерефталат и/или другой материал, посредством которого может быть обеспечено ощущение прохлады на ощупь. Слой 16 содержит материал с фазовым переходом, например, волокно, изготовленное из материала с фазовым переходом; и/или волокно, на которое нанесено и/или которое пропитано, и/или смочено материалом с фазовым переходом. Слой 20 содержит полиэтилентерефталат и/или другой материал, посредством которого может быть обеспечено ощущение прохлады на ощупь.
В некоторых вариантах осуществления панель 26a, панель 26b и/или вставка 26c могут быть изготовлены из текстильного полотна 10, где слой 12 содержит полиэтилентерефталат и/или другой материал, обладающий высокой плотностью, твердостью и/или являющийся прямолинейной нитью. Слой 16 содержит материал с фазовым переходом, например, нить, изготовленную из материала с фазовым переходом и/или нить, на которую нанесен и/или которая пропитана, и/или смочена материалом с фазовым переходом. Слой 20 содержит полиэтилентерефталат и/или другой материал, обладающий высокой плотностью, твердостью и/или являющийся прямолинейной нитью.
В некоторых вариантах осуществления панель 26a, панель 26b и/или вставка 26c могут быть изготовлены из текстильного полотна 10, где слой 12 содержит полиэтилен. Слой 16 содержит материал с фазовым переходом, например, нить, изготовленную из материала с фазовым переходом, и/или нить, на которую нанесен и/или которая пропитана, и/или смочена материалом с фазовым переходом. Слой 20 содержит полиэтилен.
В одном варианте осуществления, показанном на фиг.8, текстильное полотно 10 использовано для формирования всего или части матраца 28. В одном варианте осуществления матрац 28 содержит противоположные первый и второй слои 28a, 28b и средний слой 28c, расположенный между слоями 28a, 28b. В некоторых вариантах осуществления средний слой 28c может быть изготовлен из пеноматериала с эффектом памяти или из другого типа пеноматериала или геля. В некоторых вариантах осуществления средний слой 28c может содержать множество пружин. Слой 28a и/или слой 28b может быть изготовлен из текстильного полотна 10.
В некоторых вариантах осуществления слой 28a и/или слой 28b может быть изготовлен из текстильного полотна 10, где слой 12 содержит материал vertex и/или полиэтилен. Слой 16 содержит материал с фазовым переходом, например, волокно, изготовленное из материала с фазовым переходом и/или волокно, которое пропитано, и/или смочено материалом с фазовым переходом. Слой 20 содержит полиэфир.
В некоторых вариантах осуществления мембрана может быть расположена на наружной поверхности слоя 20. В некоторых вариантах осуществления слой 28a и/или слой 28b может быть изготовлен из текстильного полотна 10, где слой 12 содержит полиэтилентерефталат и/или другой материал, посредством которого может быть обеспечено ощущение прохлады на ощупь. Слой 16 содержит материал с фазовым переходом, например, волокно, изготовленное из материала с фазовым переходом и/или волокно, на которое нанесено и/или которое пропитано, и/или смочено материалом с фазовым переходом. Слой 20 содержит полиэтилентерефталат и/или другой материал, посредством которого может быть обеспечено ощущение прохлады на ощупь.
В некоторых вариантах осуществления слой 28a и/или слой 28b могут быть изготовлены из текстильного полотна 10, где слой 12 содержит полиэтилентерефталат и/или другой материал, обладающий высокой плотностью, твердостью и/или являющийся прямолинейной нитью. Слой 16 содержит материал с фазовым переходом, например, нить, изготовленная из материала с фазовым переходом и/или нить, на которую нанесен и/или которая пропитана, и/или смочена материалом с фазовым переходом. Слой 20 содержит полиэтилентерефталат и/или другой материал, обладающий высокой плотностью, твердостью и/или являющийся прямолинейной нитью.
В одном варианте осуществления, показанном на фиг.9, текстильное полотно 10 использовано для формирования всего или части одеяла 30. В одном варианте осуществления одеяло 30 содержит панель 30a и противоположную панель 30b. Одеяло 30 может содержать соединитель 32, которым покрыты панели 30a, 30b для соединения панелей 30a, 30b вместе по периметрам панелей 30a, 30b. В некоторых вариантах осуществления соединителем 32 соединены панели 30a, 30b посредством шва 34, произведенного через наружную поверхность соединителя 32 сначала, через противоположные внутренние и наружные поверхности панели 30a, через противоположные внутренние и наружные поверхности панели 30b, а затем через наружные поверхности соединителя 32 в конце, как показано на фиг.9. В некоторых вариантах осуществления соединитель 32 представляет собой вязаный в рубчик джерси соединитель или плетеную с введением толстой нити найлоновую ленту-соединитель или из других материалов, или их сочетаний. В некоторых вариантах осуществления одеяло 30 содержит один комплект, например, один комплект, изготовленный из панели 30a и панели 30b, где панели 30a, 30b соединены посредством соединителя 32; и панели 30a, 30b, и соединитель 32 скреплены вместе посредством шва 34. Как таковой, один комплект не может быть удален без удаления шва 34. В некоторых вариантах осуществления панель 30a и/или панель 30b изготовлена(ны) из текстильного полотна 10. В некоторых вариантах осуществления соединитель 32 содержит материал, отличающийся от материала, из которого изготовлены панель 30a и/или панель 30b. В некоторых вариантах осуществления соединитель 32 содержит такой же материал, из которого изготовлены панель 30a и/или панель 30b. В некоторых вариантах осуществления соединитель 32 является декоративной бейкой, например, рюшем. В некоторых вариантах осуществления шов 34 является одноигольным закрытым швом. В некоторых вариантах осуществления шов 34 является одноигольным закрытым швом вокруг всех краев панели 30a и/или панели 30b.
Внутренними поверхностями панелей 30a, 30b определена полость 36 одеяла 30 между ними, как показано на фиг.9. В некоторых вариантах осуществления полость 36 выполнена по форме для расположения наполнителя 38. В некоторых вариантах осуществления наполнитель 38 может быть любым материалом, посредством которого может быть обеспечена изоляция для сохранения тепла или прохлады спящего человека. В некоторых вариантах осуществления наполнитель 38 выполнен с возможностью забора тепла от тела спящего человека между одеялом 30 и поверхностью, на которой спит человек. В некоторых вариантах осуществления наполнитель 38 содержит один слой материала. В некоторых вариантах осуществления наполнитель 38 содержит множество слоев материала. В некоторых вариантах осуществления наполнитель 38 содержит податливый материал. В некоторых вариантах осуществления наполнитель 38 содержит неподатливый материал. В некоторых вариантах осуществления наполнитель 38 содержит полиэфирное волокно, другие техногенные волокна или натуральное волокно, например (но выбор не ограничен данным перечнем): шерсть, капок, латекс, пеноматериал, пеноматериал с эффектом памяти, перо, гель, пеноматериал с эффектом памяти, и/или их сочетания или смеси. В некоторых вариантах осуществления наполнитель 38 содержит 50% волокна Cluster (например, 3D*32 мм w/силикон) и 50% Микроволокна (например, 2,5D*32 мм w/силикон). В некоторых вариантах осуществления наполнитель 38 содержит один кусок пеноматериала. В некоторых вариантах осуществления наполнитель 38 является материалом, посредством которого одеяло 30 делают охлаждающим одеялом. В некоторых вариантах осуществления одеяло 30 не содержит какой-либо наполнитель между панелями 30a, 30b. Это означает, что одеяло 30 свободно от какого-либо наполнителя.
Предусмотрено, чтобы текстильное полотно 10 можно было также использовать для изготовления других постельных принадлежностей, например, простыней, наволочек на подушки и т.п. Предусмотрено, чтобы текстильное полотно 10 можно было также использовать для изготовления продуктов, не относящихся к постельным принадлежностям, например, предметов одежды.
Должно быть понятно, что различные модификации могут быть воплощены в вариантах осуществления, раскрытых в данном описании. Например, отличительные особенности любого одного варианта осуществления могут быть соединены с отличительными особенностями любого другого варианта осуществления. Таким образом, выше описанное не следует рассматривать как ограничение, но просто как пример другого варианта осуществления. Специалисты в данной области техники могут предусмотреть другие модификации в объеме и согласно сущности прилагаемой формулы изобретения.